Brevet FR2630743A1 — publié le 19891103

PROCEDE D'ETANCHEIFICATION PAR INJECTION D'UN MELANGE A BASE D'ACRYLAMIDE ET MELANGE CORRESPONDANT La présente invention concerne l'étanchéification d'ouvrages notamment en béton et en particulier d'ouvrages constamment en milieu humide, par injection d'un mélange d'une solution aqueuse de polyacrylamide et d'un amorceur de polymérisation. Les fissures apparaissant dans les ouvrages enfouis en béton ont des causes diverses: microfissurations provoquées ou dues à des bétons poreux, fissures de retrait, fissures dues à des descentes de charges, aux reprises de bétonnage, aux joints de construction, etc. Selon la situation géographique de l'ouvrage - 10 concerné, ces fissures sont plus ou moins gorgées d'eau, mais généralement restent constamment dans un état humide. Pour être efficace, l'étanchéification de l'ouvrage nécessite d'évacuer l'eau de la fissure avant de procéder à son colmatage. De manière connue on utilise la technique d'injection appliquée avec des résines du type acrylique dont la polymérisation n'est pas gênée par la présence d'eau. On connaît par exemple dans le Bulletin Technique de la Suisse Romande du 27 juillet 1963 un mélange pour étanchéification par injection comportant une solution aqueuse d'acrylamide et de méthylène-bisacrylamide et un produit catalytique redox. Ce mélange présente comme avantage d'être facilement injectable du fait que sa viscosité est proche de celle de l'eau jusqu'au moment de la prise, d'être utilisable dans tous les milieux même très humides. De plus sa résistance limite est atteinte très rapidement après le commencement de la prise. Malgré ses avantages indéniables, ce mélange à base d'acrylamide n'a pas connu un développement important du fait, semble-t-il, de certaines difficultés de mise en oeuvre. Dans les chantiers, le mélange des deux composants, savoir la solution d'acrylamide et du catalyseur redox est réalisée- manuellement juste avant l'injection par un personnel non spécialisé et ne disposant pas de moyens de contr8le. Toute erreur dans les proportions du mélange ou toute dégradation du catalyseur peuvent entraîner des conséquences importantes notamment en ce qui concerne le temps de prise, qui est au départ choisi en fonction du problème d'étanchéification à résoudre.De plus si le mélange comporte un excès de catalyseur redox, le catalyseur en excès diffusera dans le milieu aqueux de l'ouvrage et s'il s 'agit de béton armé il provoquera la dégradation des structures en acier de l'ouvrage. On a déjà apporté une solution à cette difficulté de mise en oeuvre en proposant une machine, décrite dans le brevet français FR-A 83 16 253, dans laquelle l'alimentation des deux composants, leur mélange et leur injection sont réalisés automatiquement et de manière réglable. Cependant, la difficulté n'est pas totalement résolue en cas de dysfonctionnement de la machine ou d'un mauvais réglage de celui-ci par l'opérateur. Le repérage immédiat de ce dysfonctionnement ou de ce mauvais réglage est impossible. Or on a trouvé et c'est ce qui fait l'objet de l'invention un procédé d'étanchéification par injection qui pallie les difficultés rencontrées. Ce procédé est du type connu selon lequel on mélange deux solutions aqueuses, l'une à base d'acrylamide et l'autre contenant un amorceur de polymérisation et on injecte le mélange ainsi formé dans la zone à étanchéifier. Selon l'invention d'une part l'une au moins des solutions contient un indicateur coloré ayant une coloration donnée dans 'la solution à base d'acrylamide et une coloration différente dans la solution contenant l'amorceur et dont la zone de virage de coloration correspond à la proportion optimale des réactifs en solution et d'autre part, lors du mélange, on ajuste les quantités respectives des deux solutions dans la zone de virage de l'indicateur coloré de telle sorte que le mélange ait la coloration correspondant à celle de l'indicateur dans la solution à base d'acrylamide. Ainsi la présence de l'indicateur coloré permet de suivre visuellement le bon déroulement du mélange même pour un opérateur 3 2630743 non spécialisé. De préférence, lors du mélange, on ajoute en excès de la solution contenant l'amorceur de telle sorte que le mélange ait la coloration correspondant à celle de l'indicateur dans la solution contenant l'amorceur, puis progressivement la solution à base d'acrylamide jusqu'au changement de coloration. En agissant de cette façon, l'opérateur peut contrôler visuellement lors de la réalisation du mélange qu'il est dans la zone de virage de l'indicateur, c'est-à-dire dans la zone correspondant à la proportion optimum des réactifs, acrylamide et amorceur, mais que l'amorceur n'est pas en excès par rapport à la solution d'acrylamide. Ainsi par un contrôle visuel simple, on est assuré que l'injection dans le béton armé n'entraînera pas de dégradation des structures en acier. S'agissant d'une première solution aqueuse à base d'acrylamide et de méthylène bisacrylamide tamponnée avec du triéthanolamide glycol, dénommé ci-après TEAG, et d'une seconde solution aqueuse de persulfate drammonium, l'indicateur coloré choisi a une zone de virage correspondant à un pH de l'ordre de-8, par exemple il s'agit du bleu de bromophénol qui est bleu en milieu basique et qui vire au jaune pâle à un pH inférieur à 8. Avantageusement, selon le procédé de l'invention, on arrête l'injection lorsque l'on voit ressortir le mélange coloré de la zone à étanchéifier. Le mélange coloré sert de traceur, il permet de visualiser la sortie du mélange de la zone d'étanchéification,après que celui-ci. ait remplacé l'eau d'infiltration. De préférence dans ce cas, l'indicateur coloré choisi perd sa coloration après polymérisation complète de la solution à base d'acrylamide. Cette propriété évite de laisser des traces colorées sur les parties extérieures de la zone à étanchéifier. L'invention sera mieux comprise à la lecture de la description qui va maintenant être faite d'exemples de mise en oeuvre du procédé de l'invention. Le problème posé consiste à étanchéifier une fissure existant dans un ouvrage en béton enfoui, par exemple dans une galerie souterraine, soumis en permanence à des pressions hydrauliques et à une température de l'ordre de 20 C. On dispose de deux récipients distincts contenant chacun une solution aqueuse. Le premier bidon contient une solution colorée en bleu ayant la composition pondérale suivante: acrylamide............................ 57 % méthylène bisacrylamide.............. 3 % triéthanolamide glycol (TEAG). ...... 5,6 % 1O eau...................................34,4 %..DTD: bleu de bromophénol...................quelques traces. Le second bidon contient une solution aqueuse ayant la composition pondérale suivante: persulfate d'ammonium................. 1,8 % phosphate disodique....................5 % phosphate trisodique........... ......5 eau.................................. 88,2 % Les compositions ci-dessus ont été déterminées de sorte que, dans le cas o l'opérateur dispose d'un matériel traditionnel, celui-ci réalise le mélange des deux solutions en proportions égales. En pratique l'opérateur réalise le mélange en versant le contenu des deux bidons dans un troisième récipient muni d'un agitateur mécanique. Le mélange a une coloration bleue persistante, correspondant à un léger excès de solution d'acrylamide dans la..DTD: zone de virage du bleu de bromophénol. L'opérateur introduit le mélange ainsi formé dans la machine à injection, fait pénétrer les tubes d'injection dans les trous percés correspondant à la fissure, et injecte sous faible pression le mélange dans la zone d'étanchéification. Généralement on voit sourdre de l'eau, qui était préalablement contenue dans la fissure, de place en place, puis on voit apparaître le mélange coloré, ce qui indique que la fissure est colmatée et l'opérateur arrête l'injection et retire la canne. Quelques minutes après, une fois que la réaction exothermique de polymérisation de l'acrylamide est achevée, la coloration due au bleu de bromophénol s'estompe et le produit polymérisé est sensiblement translucide. Dans le cas décrit d'un matériel traditionnel, il est indispensable de limiter les quantités mises en jeu dans le mélange compte-tenu du risque de polymérisation dudit mélange avant injection; Cette manière de faire entraîne une incertitude pour l'opérateur: selon que la fissure à étanchéifier est importante ou de petite dimension, ce que l'opérateur ne sait pas par avance, la quantité mélangée peut être soit insuffisante pour colmater totalement la fissure soit en excès. C'est pourquoi il est recommandé d'utiliser un matériel automatique d'injection du type décrit dans le brevet FR-A-83.16.253, qui élimine la contrainte due au temps de polymérisation. Le réglage de la machine automatique d'injection est le suivant. L'opérateur plonge, dans les deux bidons contenant l'un la solution d'acrylamide et l'autre la solution de persulfate, les deux cannes d'alimentation de la machine, et ajuste les débits d'alimentation des deux cannes de telle sorte que le mélange, en sortie du type d'injection, ne soit pas coloré. Puis il augmente le débit de la canne correspondant à la solution d'acrylamide jusqu'à ce que le mélange en sortie soit coloré en bleu et le reste. Il peut alors commencer l'injection comme précédemment. Comme cela ressort clairement de la description qui vient d'être faite, le procédé de l'invention permet l'utilisation de la technique d'injection d'un mélange d'étanchéification à base d'acrylamide par un opérateur peu qualifié, sans appareillage de contrôle sophistiqué: les solutions sont prêtes à l'emploi, le dosage optimum des ingrédients est réalisé par simple examen visuel, à l'occasion du passage du mélange d'une coloration à une autre. De plus le mélange ainsi coloré sert de point de repère - pour la fin de l'injection, sans que cela nuise à l'aspect esthétique de l'ouvrage par décoloration de l'indicateur coloré après polymérisation. L'invention n'est pas limitée à l'exemple de réalisation qui vient d'être décrit. En particulier les proportions des différents ingrédients dans le mélange pourront varier en fonction de la nature de l'ouvrage à étanchéifier, de la teneur en eau de cet ouvrage, de la température ambiante. D'autre part, d'autres indicateurs colorés peuvent être choisis, par exemple le bleu de bromocrésol ou la phénol phtaléine. REVENDICATIONS 1. Procédé d'étanchéification du type selon lequel on mélange deux solutions aqueuses l'une à base d'acrylamide et l'autre contenant un amorceur de polymérisation et on injecte le mélange ainsi formé dans la zone à étanchéifiercaractérisé en ce que d'une part l'une au moins des solutions contient un indicateur coloré ayant une coloration donnée dans la solution à base d'acrylamide et une coloration différente dans la solution contenant l'amorceur et dont la zone de virage de coloration correspond à la proportion optimale des réactifs en solution et d'autre part, lors du mélange,on ajuste les quantités respectives des deux solutions dans la zone de virage de l'indicateur coloré de telle sorte que le mélange ait la coloration correspondant à celle de l'indicateur dans la solution à base d'acrylamide. 2. Procédé selon la revendication I caractérisé en ce que, lors du mélange on ajoute d'abord en excès de la solution contenant l'amorceur de telle sorte que le mélange ait la coloration correspondant à celle de l'indicateur dans la solution contenant l'amorceur, puis progressivement on ajoute la solution à base d'acrylamide jusqu'au changement persistant de coloration. 203. Procédé selon l'une des revendications I et 2 caractérisé en ce que, la première solution contenant de l'acrylamide,.du méthylène bisacrylamide et du triéthanolamide glycol et la seconde du persulfate d'ammonium, l'indicateur coloré a une zone de virage correspondant à un pH de l'ordre de 8. 254. Procédé selon la revendication 3 caractérisé en ce que l'indicateur coloré est le bleu de bromophénol. 5. Procédé selon l'une des revendications I à 3 caractérisé en ce qu'on arrête l'injection lorsqu'on voit ressortir le mélange coloré de la zone a étanchéifier. 306. Procédé selon la revendication 5 caractérisé en ce que la coloration du mélange disparaît après polymérisation. 7. Mélange d'étanchéification par injection réalisé à partir d'une solution aqueuse à base d'acrylamide et d'une solution aqueuse d'un amorceur de polymérisation caractérisé en ce que l'une au 8 2630743 moins des solutions constitutives du mélange contient un indicateur coloré ayant une coloration donnée dans la solution à base d'acrylamide et une coloration différente dans la solution contenant l'amorceur et dont la zone de virage de coloration correspond à la proportion optimale des réactifs en solution, et en ce que les quantités respectives des deux solutions dans le mélange sont ajustées, dans la zone de virage de l'indicateur coloré, de telle sorte que le mélange ait la coloration correspondant à celle de l'indicateur dans la solution à base d'acrylamide. 8. Mélange selon la revendication 7 caractérisé en ce que, la première solution contenant de l'acrylamide, du méthylène bisacrylamide et du triéthanolamide glycol, l'indicateur coloré a une zone de virage correspondant à un pH de l'ordre de 8. 9. Mélange selon la revendication 7 caractérisé en ce que l'indicateur coloré perd sa. coloration après polymérisation des réactifs. 10. Mélange selon les revendications 8 et 9 caractérisé en ce que l'indicateur coloré est le bleu de bromophénol.